(57)【特許請求の範囲】
【請求項１】
シリコンスパッタターゲットと被成膜物品を設置した成膜室内に水素ガスを導入し、該ガスに高周波電力を印加することで該成膜室内に波長６５６ｎｍでの水素原子ラジカルの発光スペクトル強度Ｈαと波長４１４ｎｍでのシランラジカルの発光スペクトル強度ＳｉＨ* との発光強度比（Ｈα／ＳｉＨ* ）が０．３〜１．３であるプラズマを発生させ、該プラズマにて前記シリコンスパッタターゲットをケミカルスパッタリングして前記被成膜物品上に結晶性シリコン薄膜を形成することを特徴とする結晶性シリコン薄膜の形成方法。
【請求項２】
前記高周波電力印加は、前記成膜室に対し設置した高周波放電電極からの放電により誘導結合方式で行う請求の範囲第１項記載の結晶性シリコン薄膜の形成方法。
【請求項３】
前記高周波放電電極は前記成膜室内に設置し、前記シリコンスパッタターゲットを少なくとも該高周波放電電極に臨設する請求の範囲第２項記載の結晶性シリコン薄膜の形成方法。
【請求項４】
前記高周波放電電極はその導体部表面が電気絶縁性材料で被覆されている請求の範囲第３項記載の結晶性シリコン薄膜の形成方法。
【請求項５】
前記結晶性シリコン薄膜形成における前記プラズマのポテンシャルは１５ｅＶ〜４５ｅＶであり、電子密度は１０10ｃｍ-3〜１０12ｃｍ-3である請求の範囲第１項から第４項のいずれかに記載の結晶性シリコン薄膜の形成方法。
【請求項６】
前記結晶性シリコン薄膜形成における前記成膜室内圧力は０．６Ｐａ〜１３．４Ｐａである請求の範囲第１項から第５項のいずれかに記載の結晶性シリコン薄膜の形成方法。
【請求項７】
被成膜物品を支持する物品ホルダを有する成膜室と、前記成膜室内に配置されるシリコンスパッタターゲットと、前記成膜室内へ水素ガスを導入する水素ガス供給装置と、前記成膜室内から排気する排気装置と、前記成膜室内へ前記水素ガス供給装置から供給される水素ガスに高周波電力を印加して前記シリコンスパッタターゲットをケミカルスパッタリングするためのプラズマを形成する高周波電力印加装置と、前記成膜室内のプラズマ発光における波長６５６ｎｍでの水素原子ラジカルの発光スペクトル強度Ｈα及び波長４１４ｎｍでのシランラジカルの発光スペクトル強度ＳｉＨ* を求める発光分光計測装置と、該発光分光計測装置で求められるＨα及びＳｉＨ* に基づいて発光強度比（Ｈα／ＳｉＨ* ）を求める演算部とを含んでおり、
さらに、前記演算部で求められる発光強度比（Ｈα／ＳｉＨ* ）と０．３以上１．３以下の範囲から定められた基準値とを比較して、前記成膜室内プラズマにおける発光強度比（Ｈα／ＳｉＨ* ）が該基準値に向かうように、前記高周波電力印加装置の電源出力、前記水素ガス供給装置から前記成膜室内へ導入される水素ガス導入量及び前記排気装置による排気量のうち少なくとも一つを制御する制御部を含んでいることを特徴とする結晶性シリコン薄膜形成装置。
【請求項８】
前記高周波電力印加装置は、前記成膜室に対し設置された高周波放電電極を含んでおり、該電極からの放電により誘導結合方式で高周波電力印加を行う請求の範囲第７項記載の結晶性シリコン薄膜形成装置。
【請求項９】
前記高周波放電電極は前記成膜室内に設置されており、前記シリコンスパッタターゲットは少なくとも該高周波放電電極に臨設される請求の範囲第８項記載の結晶性シリコン薄膜形成装置。
【請求項１０】
前記高周波放電電極はその導体部表面が電気絶縁性材料で被覆されている請求の範囲第９項記載の結晶性シリコン薄膜形成装置。
【発明の詳細な説明】
【技術分野】
【０００１】
本発明は結晶性シリコン薄膜の形成方法及び装置に関する。
【背景技術】
【０００２】
結晶性シリコンとしては、多結晶シリコン、ナノ結晶シリコン等が知られているが、これらには様々の用途がある。
多結晶シリコン薄膜は、例えば、液晶表示装置における画素に設けられるＴＦＴ（薄膜トランジスタ）スイッチの材料として、また、各種集積回路、太陽電池等の作製に採用されている。ナノ結晶シリコンは不揮発性メモリ、発光素子、光増感剤としての利用が期待されている。
【０００３】
多結晶シリコン薄膜の形成方法を例にとると、被成膜基板の温度を８００℃以上に維持して低圧下にプラズマＣＶＤ法等のＣＶＤ法やスパッタ蒸着法等のＰＶＤ法により形成する方法（例えば特開平５−２３４９１９号公報、特開平１１−５４４３２号公報参照）、各種ＣＶＤ法やＰＶＤ法により比較的低温下にアモルファスシリコン薄膜を形成したのち、後処理として例えば１０００℃程度の熱処理或いは６００℃程度で長時間にわたる熱処理を該アモルファスシリコン薄膜に施して形成する方法（例えば特開平５−２１８３６８号公報参照）が知られている。アモルファスシリコン膜にレーザーアニール処理を施して該膜を結晶化させる方法も知られている（例えば特開平８−１２４８５２公報参照）。
【０００４】
上記の他、モノシラン（ＳｉＨ4 ）、ジシラン（Ｓｉ2 Ｈ6 ）等のシラン系ガスを水素やフッ化シリコン（ＳｉＦ）などで希釈したガスのプラズマのもとで、５００℃程度以下の低温下に結晶性シリコン薄膜を基板上に直接形成する方法も提案されている（例えば特開２０００−１９５８１０号公報参照）。
【０００５】
【特許文献１】特開平５−２３４９１９号公報
【特許文献２】特開平１１−５４４３２号公報
【特許文献３】特開平５−２１８３６８号公報
【特許文献４】特開平８−１２４８５２公報
【特許文献５】特開２０００−１９５８１０号公報
【０００６】
しかしながら、これら方法のうち、被成膜基板を高温にさらす方法では、膜形成する基板として高温に耐え得る高価な基板（例えば石英ガラス基板）を採用しなければならず、例えば耐熱温度５００℃以下の安価な低融点ガラス基板への結晶性シリコン薄膜の形成は困難である。そのため、結晶性シリコン薄膜の製造コストが基板コストの面から高くなってしまう。アモルファスシリコン膜を高温下に熱処理する場合も同様の問題がある。
【０００７】
アモルファスシリコン膜をレーザーアニール処理する場合には、比較的低温下に結晶性シリコン膜を得ることができるが、レーザー照射工程を必要とすることや、非常に高いエネルギー密度のレーザー光を照射しなければならないこと等から、この場合も結晶性シリコン薄膜の製造コストが高くなってしまう。また、レーザー光を膜の各部に均一に照射することは難しく、さらにレーザー照射により水素脱離が生じて膜表面が荒れることもあり、これらにより良質の結晶性シリコン薄膜を得ることは困難である。
【０００８】
シラン系ガスを水素やフッ化シリコン（ＳｉＦ）などで希釈したガスのプラズマのもとで比較的低温下に結晶性シリコン薄膜を直接基板上に形成する方法では、シラン系ガスを水素ガス等で希釈して用いるので、膜堆積速度（成膜速度）が低下する。また、モノシランガスは大気中で自然発火する危険性を有している。
【０００９】
そこで本発明は、上記従来の結晶性シリコン薄膜の形成方法と比べると、比較的低温下で、安価に、安全に、良質の結晶性シリコン薄膜を形成できる結晶性シリコン薄膜の形成方法を提供することを課題とする。
【００１０】
また、本発明は、従来に比べ、比較的低温下で、安価に、安全に、良質の結晶性シリコン薄膜を形成できる結晶性シリコン薄膜の形成装置を提供することを課題とする。
【発明の開示】
【００１１】
本発明者は前記課題を解決するため研究を重ね次の知見を得た。
すなわち、シリコンスパッタターゲットを後述する発光強度比（Ｈα／ＳｉＨ* ）が０．３〜１．３であるプラズマでケミカルスパッタリング（反応性スパッタリング）し、これによりスパッタリングされた原子と水素プラズマによる励起効果及び被成膜物品の堆積膜表面と水素ラジカルの反応などにより被成膜物品上に膜を堆積形成すれば、従来のシラン系ガスを水素ガスで希釈したガスのプラズマのもとで形成されるシリコン薄膜と同様に、結晶性を示し、表面粗度の小さい、水素終端されたシリコンの結合手が配向した表面を有する良質な結晶性シリコン膜が形成される。
【００１２】
しかも、比較的低温下に膜形成でき、例えば耐熱温度５００℃以下の安価な低融点ガラス基板への結晶性シリコン薄膜の形成も可能であり、それだけ安価に被成膜物品上に結晶性シリコン薄膜を形成できる。
さらに、大気中で自然発火するシランガスを使用しないので、それだけ安全に結晶性シリコン薄膜を形成できる。
【００１３】
本発明はかかる知見に基づき、
シリコンスパッタターゲットと被成膜物品を設置した成膜室内に水素ガスを導入し、該ガスに高周波電力を印加することで該成膜室内に波長６５６ｎｍでの水素原子ラジカルの発光スペクトル強度Ｈαと波長４１４ｎｍでのシランラジカルの発光スペクトル強度ＳｉＨ* との発光強度比（Ｈα／ＳｉＨ* ）が０．３〜１．３であるプラズマを発生させ、該プラズマにて前記シリコンスパッタターゲットをケミカルスパッタリングして前記被成膜物品上に結晶性シリコン薄膜を形成する結晶性シリコン薄膜の形成方法を提供する。
【００１４】
ここでＳｉＨ* は、成膜室内に導入される水素ガスに高周波電力を印加することで発生する水素ガスプラズマによるシリコンスパッタターゲットのスパッタリングにより発生してプラズマ中に存在するシランラジカルの発光スペクトル強度（波長４１４ｎｍ）であり、Ｈαはプラズマ発光分光により波長６５６ｎｍにピークを示す水素原子ラジカルの発光スペクトル強度である。
【００１５】
Ｈα／ＳｉＨ* はプラズマ中の水素ラジカルの豊富さを示しており、この値が０．３より小さくなってくると、形成される膜の結晶性が低下し、１．３より大きくなってくると、かえって膜形成が困難になってくる。Ｈα／ＳｉＨ* の値は各種ラジカルの発光スペクトルをプラズマ発光分光計測装置により測定し、その測定結果に基づいて得ることができる。また、Ｈα／ＳｉＨ* の制御は、水素ガスに印加する高周波電力の大きさ、成膜ガス圧、水素ガス導入量等のうち少なくとも一つの制御により行える。
【００１６】
前記高周波電力印加の代表例として、前記成膜室に対し高周波放電電極からの放電による誘導結合方式で行う場合を挙げることができる。これにより成膜室内部は水素ラジカル及び水素イオンに富んだ状態となる。
【００１７】
本発明者は、誘導結合方式により水素ガスをプラズマ化し、プラズマ発光分光することで、該プラズマにおいてＨα（６５６ｎｍ）及びＨβ（４８６ｎｍ）が支配的となることを観測している。ＨαやＨβが豊富であることは水素ラジカル濃度が高いことを意味している。この点は、ＨαやＨβが乏しくなる容量結合方式によるプラズマ生成の場合と大きく異なっている。
【００１８】
誘導結合方式による高周波電力印加により形成されたプラズマのプラズマポテンシャルは、条件にもよるが、例えば約２０ｅＶ程度であり、いずれにしてもかなり低いので、通常の物理的なスパッタリングは起こり難い。しかし、本発明者はプラズマ発光分光によりＳｉ（２８８ｎｍ）の存在を観測している。これはシリコンスパッタターゲット表面における、水素ラジカル及び水素イオンによるケミカルスパッタリング（反応性スパッタリング）によるものである。
【００１９】
高周波電力印加のための高周波放電電極は、成膜室の外側に設置してもよいし、電力印加をより効率よく行うために成膜室内に設置してもよい。成膜室外に設置するときには、高周波放電電極が臨む成膜室壁部分は誘電体材料で形成すればよい。
【００２０】
成膜室内に設置するときは、該電極の導体部表面を電気絶縁性材料で被覆することが好ましい。電極導体部表面を電気絶縁性材料で被覆することで、自己バイアスにより電極がプラズマからの荷電粒子によりスパッタリングされ、電極由来のスパッタ粒子が形成しようとする膜中に混入することを抑制できる。
【００２１】
かかる絶縁性材料としては、石英ガラスや電極のアルマイト処理による材料を例示できる。
【００２２】
前記シリコンスパッタターゲットは様々な状態で提供できる。例えば成膜室のガスプラズマに触れる部分（例えば、プラズマに触れ易い成膜室内壁）の全部又は一部をシリコン膜形成、シリコンウエハの貼着、シリコン片の付設等によりシリコンで覆ってシリコンスパッタターゲットにしてもよい。成膜室それ自体とは別途独立したシリコンスパッタターゲットを成膜室内に設置してもよい。
【００２３】
高周波放電電極を成膜室の外側に設置するにしても、内側に設置するにしても、シリコンスパッタターゲットは、これを円滑にケミカルスパッタリングするうえで、少なくともプラズマの発生領域である高周波放電電極に臨む位置、換言すれば高周波放電電極の近傍位置に設けることが好ましい。  
【００２４】
例えば高周波放電電極を成膜室内に設置する場合において、該高周波放電電極に臨設されるシリコンスパッタターゲットの例として、該電極周囲を囲むとともに被成膜物品側に開放された筒状配置のシリコンスパッタターゲットを挙げることができる。
【００２５】
また、いずれにしても、前記結晶性シリコン薄膜形成における前記プラズマのポテンシャルは１５ｅＶ〜４５ｅＶ程度であることが好ましく、電子密度は１０10ｃｍ-3〜１０12ｃｍ-3程度であることが好ましい。  前記結晶性シリコン薄膜形成における前記成膜室内圧力は０．６Ｐａ〜１３．４Ｐａ（約５ｍＴｏｒｒ〜約１００ｍＴｏｒｒ）程度であることが好ましい。
【００２６】
結晶性シリコン薄膜形成におけるプラズマポテンシャルが１５ｅｖより低くなってくると、結晶性が低下してくるし、４５ｅＶより高くなってきても結晶化が阻害されやすくなる。
また、プラズマ中の電子密度が１０10ｃｍ-3より小さくなってくると、結晶化度が低下したり、膜形成速度が低下したりし、１０12ｃｍ-3より大きくなってくると、膜及び被成膜物品がダメージを受けやすくなる。
【００２７】
結晶性シリコン薄膜形成における成膜室内圧力が０．６Ｐａ（約５ｍＴｏｒｒ）より低くなってくると、プラズマが不安定となったり、膜形成速度が低下してきたりし、１３．４Ｐａ（約１００ｍＴｏｒｒ）より高くなってくると、プラズマが不安定になったり、膜の結晶性が低下したりする。
【００２８】
かかるプラズマポテンシャルやプラズマの電子密度は、印加する高周波電力の大きさ、周波数、成膜圧等のうち少なくとも一つを制御することで調整できる。
【００２９】
本発明は、また、次の結晶性シリコン薄膜の形成装置も提供する。
すなわち、被成膜物品を支持する物品ホルダを有する成膜室と、前記成膜室内に配置されるシリコンスパッタターゲットと、前記成膜室内へ水素ガスを導入する水素ガス供給装置と、前記成膜室内から排気する排気装置と、前記成膜室内へ前記水素ガス供給装置から供給される水素ガスに高周波電力印加して前記シリコンスパッタターゲットをケミカルスパッタリングするためのプラズマを形成する高周波電力印加装置と、前記成膜室内のプラズマ発光における波長６５６ｎｍでの水素原子ラジカルの発光スペクトル強度Ｈα及び波長４１４ｎｍでのシランラジカルの発光スペクトル強度ＳｉＨ* を求める発光分光計測装置と、該発光分光計測装置で求められるＨα及びＳｉＨ* に基づいて発光強度比（Ｈα／ＳｉＨ* ）を求める演算部とを含んでいる結晶性シリコン薄膜形成装置である。
【００３０】
この、薄膜形成装置は、前記演算部で求められる発光強度比（Ｈα／ＳｉＨ* ）と０．３以上１．３以下の範囲から定められた基準値とを比較して、前記成膜室内プラズマにおける発光強度比（Ｈα／ＳｉＨ* ）が該基準値に向かうように、前記高周波電力印加装置の電源出力、前記水素ガス供給装置から前記成膜室内へ導入される水素ガス導入量及び前記排気装置による排気量のうち少なくとも一つを制御する制御部をさらに含んでいる。
【００３１】
この薄膜形成装置においても、高周波電力印加装置は、前記成膜室に対し設置された高周波放電電極を含み、該電極からの放電により誘導結合方式で高周波電力印加を行うものでもよい。
【００３２】
かかる高周波放電電極は前記成膜室内に設置してもよく、その場合、シリコンスパッタターゲットは、前記の薄膜形成方法で説明したと同様に、少なくとも該高周波放電電極に臨設してもよい。
【００３３】
高周波放電電極を成膜室内に設置する場合、該高周波放電電極はその導体部表面が電気絶縁性材料で被覆されることが望ましい。
【００３４】
以上説明したように、本発明によると、比較的低温下で、安価に、安全に、良質の結晶性シリコン薄膜を形成できる結晶性シリコン薄膜の形成方法を提供することができる。
【００３５】
また、本発明によると、従来に比べ、比較的低温下で、安価に、安全に、良質の結晶性シリコン薄膜を形成できる結晶性シリコン薄膜の形成装置を提供することができる。
【発明を実施するための最良の形態】
【００３６】
以下、本発明の実施の形態について図面を参照して説朋する。第１図は本発明に係る結晶性シリコン薄膜の形成に用いる成膜装置の１例の概略構成を示している。
【００３７】
第１図に示す成膜装置は成膜室１０を備えており、該成膜室内には物品ホルダ３、該ホルダ上方の高周波放電電極１及び該電極に臨むシリコンスパッタターゲット２が設置されている。
【００３８】
電極１はその導体部表面が石英ガラスからなる絶縁材で被覆されている。
この電極１には、マッチングボックスＭＸを介して放電用高周波電源ＰＷが接続されている。電極１、マッチングボックスＭＸ及び電源ＰＷは高周波電力印加装置を構成している。電源ＰＷは出力可変電源であり、本例では周波数１３、５６ＭＨｚの高周波電力を供給できる。なお、電源周波数は１３．５６ＭＨｚに限定されるものではなく、例えば６０ＭＨｚ程度からから数１００ＭＨｚの範囲のものも採用できる。
【００３９】
物品ホルダ３は被成膜物品（本例では基板Ｓ）を加熱するヒータ４を備えている。物品ホルダ３はチャンバ１０とともに接地されている。
【００４０】
シリコンスパッタターゲット２は筒形状に形成されており、電極１を囲むように該電極に臨み、成膜室１０の天井部に取付け保持されている。筒状ターゲット２の下端はホルダ３に向け開放されている。なお、ターゲット２に加え、例えば、ターゲット２に囲まれた成膜室天井壁部分等にもシリコンスパッタターゲットを設けてもよい。そのようなターゲットは例えばシリコンウエハを該天井壁部分に貼着等にて保持させることで設けることができる。このように、シリコンスパッタターゲットを成膜室１０内に形成されるプラズマに触れやすい部位に設けるとよい。
【００４１】
成膜室１０内の前記ターゲット２の外側領域において天井部にガス導入ノズルＮ１が設けられており、該ノズルＮ１には電磁開閉弁ＡＶ２、マスフローコントローラＭＦＣ及び電磁開閉弁ＡＶ１を介して水素ガスボンベＢが配管接続されている。これらは成膜室１０への水素ガス供給装置１００を構成している。
【００４２】
成膜室１０には上記のほか、成膜室１０内から排気する排気装置ＥＸが接続されており、成膜室内に形成されるプラズマの状態を計測するための発光分光計測装置ＳＭも付設されている。排気装置ＥＸは、排気量調整を行うコンダクタンスバルブＣＶ、該バルブを介してチャンバ１０に配管接続された真空ポンプＰＭからなる。
【００４３】
ここでの発光分光計測装置ＳＭは、第３図に示すように、前記のシランラジカルの発光スペクトル強度ＳｉＨ* （波長４１４ｎｍ）を検出する分光器５１、水素の発光スペクトル強度Ｈα（波長６５６ｎｍ）及びＨβ（波長４８６ｎｍ）を検出する分光器５２、５３を含むものである。分光器５１、５２で検出された発光強度ＳｉＨ* 及びＨαは演算部５０に入力され、ここで、発光強度比（Ｈα／ＳｉＨ* ）が求められる。なお、分光器に代えて、フィルター付きの光センサを採用することも可能である。
【００４４】
次に、以上説明した成膜装置による基板Ｓ上への結晶性シリコン膜の形成例について説明する。
【００４５】
この膜形成においては、成膜室内の成膜ガス圧を０．６Ｐａ〜１３．４Ｐａの範囲のものに維持して行う。成膜ガス圧は、図示を省略しているが、成膜室１０に圧力センサを接続する等して検出すればよい。
先ず、膜形成に先立って、コンダクタンスバルブＣＶを介してポンプＰＭにて成膜室１０内から排気を開始する。コンダクタンスバルブＣＶはチャンバ１０内の成膜ガス圧０．６Ｐａ〜１３．４Ｐａを考慮した排気量に調整しておく。
【００４６】
ポンプＰＭの運転により成膜室１０の内圧が目指す成膜ガス圧より低くなってくると、ガス供給装置１００の弁ＡＶ１、ＡＶ２を開き、マスフローコントローラＭＦＣで制御された流量で水素ガスを成膜室１０内に導入するとともに出力可変電源ＰＷから高周波放電電極１に高周波電力を印加し、これにより導入された水素ガスを誘導結合方式でプラズマ化する。
【００４７】
かくして発生したプラズマからの、発光分光計測装置ＳＭによる検出情報から該プラズマにおけるＨα（６５６ｎｍ  ）及びＨβ（４８６ｎｍ）を計測する。
【００４８】
そして、電極１へ印加する高周波電力、マスフローコントローラＭＦＣによるチャンバ１０への水素ガス導入量、成膜ガス圧等のうち少なくとも一つを制御することで、プラズマにおけるＨα（６５６ｎｍ  ）及びＨβ（４８６ｎｍ）の発光強度が十分大くなる高周波電力、水素ガス導入量等の条件を決定する。
【００４９】
また、水素ガスプラズマにおけるＨα／ＳｉＨ* が０．３〜１．３となり、プラズマのポテンシャルが１５ｅＶ〜４５ｅＶとなり、プラズマにおける電子密度が、１０10ｃｍ-3〜１０12ｃｍ-3となる高周波電力、水素ガス導入量等の条件を決定する。
プラズマポテンシャル、電子密度は例えばラングミューアプローブ法により確認できる。
【００５０】
これらを勘案して最終的な高周波電力、水素ガス導入量、成膜ガス圧等の条件を決定する。
このようにして成膜条件を決定したあとは、その条件に従って膜形成を行う。
【００５１】
膜形成においては、ホルダ３にて支持する被成膜基板Ｓの温度を５００℃以下の比較的低温、例えば４００℃程度に加熱できるようにヒータ４を設定し、該ホルダ３に被成膜基板Ｓを搭載する。次いでポンプＰＭにて成膜室１０内を排気し、ひき続き水素ガス供給装置１００から成膜室１０内へ所定量の水素ガスを導入するとともに電極１に電源ＰＷから高周波電力を印加することで、電極１からの放電を誘導結合方式にて行わせ、これによりプラズマを発生させる。
【００５２】
すると、電極１に対し臨設されたシリコンスパッタターゲット２をプラズマがケミカルスパッタリング（反応性スパッタリング）し、それにより基板Ｓ上にシリコン薄膜が形成される。この膜は、従来のシラン系ガスを水素ガスで希釈して得られるガスプラズマのもとに形成される結晶性シリコン薄膜と同様に、結晶性を示すシリコン薄膜であり、水素終端されたシリコンの結合手が配向した表面を有する。
【００５３】
基板温度は低すぎると、シリコンの結晶化が困難になるので、他の条件にもよるが概ね２００℃以上が望ましい。
【００５４】
次に、結晶性シリコン薄膜形成の実験例について説明する。
条件等は以下のとおりであった。
基板：無アルカリガラス基板
基板温度：４００℃
高周波電源：１３．５６ＭＨｚ、  ２０００Ｗ
水素ガス導入量：５０ｓｃｃｍ
成膜圧力：１３Ｐａ（９８ｍＴｏｒｒ）
プラズマにおけるＨα／ＳｉＨ* ：１．０
プラズマポテンシャル：３０ｅＶ
プラズマにおける電子密度：１０11ｃｍ-3 
膜厚：約５００Å
【００５５】
このようにして得られた膜の結晶性をレーザラマン分光分析により評価したところ、第２図のラマンスペクトルに示されるように、ラマンシフト５２０ｃｍ-1の結晶性を示すピークが出現し、結晶性が確認された。
【００５６】
以上説明したシリコン薄膜形成においては、電源ＰＷの出力、水素ガス供給装置１００による水素ガス供給量、成膜室内圧を左右する排気装置ＥＸによる排気量等の制御はマニュアル的になされた。
【００５７】
しかし、第４図に示すように、発光分光計測装置ＳＭに接続された演算部５０で求められた発光強度比Ｈα／ＳｉＨ* を制御部Ｃｏｎｔに入力してもよい。そして、かかる制御部Ｃｏｎｔとして、演算部５０から入力された発光強度比Ｈα／ＳｉＨ* が予め定めた基準発光強度比（基準値）か否かを判断し、基準発光強度比から外れていると、基準発光強度比に向けて、前記の出力可変電源ＰＷの出力、水素ガス供給装置１００による水素ガス供給量、及び排気装置ＥＸによる排気量のうち少なくとも一つを制御することができるように構成されたものを採用してもよい。
【００５８】
かかる制御部Ｃｏｎｔの具体例として、排気装置ＥＸのコンダクタンスバルブを制御することで該装置ＥＸによる排気量を制御し、それにより成膜室１０内のガス圧を、前記基準発光強度比達成に向けて制御するものを挙げることができる。
【００５９】
この場合、出力可変電源ＰＷの出力、水素ガス供給装置１００による水素ガス供給量及び排気装置ＥＸによる排気量等について、基準発光強度比或いはそれに近い値が得られる、予め実験等で求めた電源出力、水素ガス供給量及び排気量等を初期値として採用すればよい。
【００６０】
かかる初期値決定に際しても、排気装置ＥＸによる排気量は、成膜室１０内の圧力が０．６Ｐａ〜１３．４Ｐａの範囲に納まるように決定する。また、プラズマのポテンシャルが１５ｅＶ〜４５ｅＶの範囲に、プラズマにおける電子密度が１０10ｃｍ-3〜１０12ｃｍ-3の範囲に納まるように決定する。
【００６１】
そして、電源ＰＷの出力、水素ガス供給装置１００による水素ガス供給量については、それらの初期値をその後も維持し、排気装置ＥＸによる排気量を、基準発光強度比達成に向けて、制御部Ｃｏｎｔに制御させればよい。
【産業上の利用可能性】
【００６２】
本発明は、結晶性シリコン薄膜を利用したＴＦＴ（薄膜トランジスタ）スイッチ等の各種半導体部品、半導体装置等の形成のために該結晶性シリコン薄膜を形成する場合に利用できる。
【図面の簡単な説明】
【００６３】
第１図は、本発明に係る結晶性シリコン薄膜の形成に用いる成膜装置の１例の概略構成を示す図である。
第２図は、実験例により形成されたシリコン膜の結晶性をレーザラマン分光分析により評価した結果を示す図である。
第３図は、プラズマ発光分光計測装置例を示すブロック図である。
第４図は、排気装置による排気量制御を行う回路例のブロック図である。
【符号の説明】
【００６４】
１０  成膜室 
１  高周波放電電極 
ＭＸ  マンチングボックス
ＰＷ  出力可変電源
２  シリコンスパッタターゲット
３  物品ホルダ
４  ヒータ
１００  水素ガス供給装置
Ｎ１  ノズル
Ｂ  水素ガスボンベ
ＡＶ１、ＡＶ２  電磁開閉弁
ＭＦＣ  マスフローコントローラ
ＥＸ  排気装置 
ＣＶ  コンダクタンスバルブ
ＰＭ  真空ポンプ
ＳＭ  プラズマ発光分光計測装置
Ｓ  基板  
【図１】
0004258549.tif 000002
【図２】
0004258549.tif 000003
【図３】
0004258549.tif 000004
【図４】
0004258549.tif 000005